(57)【要約】      （修正有）【課題】ビニル系化合物分離機能層を有する複合半透膜の脱塩性能を向上させるための方法を提供する。【解決手段】下記Ａ工程及びＢ工程を備える複合半透膜の製造方法。Ａ：（ａ）〜（ｃ）を微多孔性支持膜上に配置すること。（ａ）重合可能な二重結合を有する有機酸の金属塩及びアンモニウム塩から選択される少なくとも１種の化合物。（ｂ）シリル化合物−Ｓi（ＯＲ１）ｍＲ２ｎ（式中、ｍ及びｎはｍ＋ｎ＝３を満たし、ｍは１以上の整数であり、ｎは自然数であり、Ｒ１はアルキル基であり、Ｒ２はアルキル基又は水素原子である。）。（ｃ）クラウンエーテル化合物−（−ＣＨ２ＣＨ２Ｘ−）ｑ−（式中、ｑは４以上の整数であり、Ｘは酸素原子、窒素原子または硫黄原子である。）。Ｂ：支持膜上で、（ｃ）の存在下、（ａ）と（ｂ）とを重合させることにより、分離機能層を形成すること。【選択図】なし【特許請求の範囲】
【請求項１】
下記Ａ工程及びＢ工程を備える複合半透膜の製造方法。
Ａ：下記物質（ａ）〜（ｃ）を微多孔性支持膜上に配置すること
（ａ）少なくとも１つの重合可能な二重結合を有する有機酸の金属塩及びアンモニウム塩からなる群より選択される少なくとも１種の化合物
（ｂ）下記一般式（１）で表される構造部位を有する化合物
【化１】
2013022489.tif 000004
（一般式（１）中、ｍ及びｎはｍ＋ｎ=3を満たし、ｍは1以上の整数であり、ｎは自然数であり、R1はアルキル基であり、R2はアルキル基又は水素原子である。）
（ｃ）下記一般式（２）で表される構造部位を有する化合物
【化２】
2013022489.tif 000005
（一般式（２）中、ｑは4以上の整数であり、Xは酸素原子、窒素原子または硫黄原子である。）
Ｂ：前記微多孔性支持膜上で、前記物質（ｃ）の存在下、前記物質（ａ）と物質（ｂ）とを重合させることにより、分離機能層を形成すること
【請求項２】
前記工程Ｂは、少なくとも１つの重合可能な二重結合を有する化合物の存在下で、前記物質（ａ）と（ｂ）とを重合させることを含む、
請求項１に記載の製造方法。
【発明の詳細な説明】
【技術分野】
【０００１】
本発明はビニル系化合物を分離機能層に用いた複合半透膜の製造方法に関するものである。
【背景技術】
【０００２】
従来、水処理用分離膜として、分離機能層を多孔質膜上に被覆した複合半透膜が考案され、工業利用されている。複合半透膜では、分離機能層と微多孔性支持膜の各々に最適な素材を選択する事が可能であり、製膜技術も種々の方法を選択できる。現在工業利用されている複合半透膜の多くは多孔質膜上での界面重縮合を利用したものであり、分離機能層にはポリアミドが用いられている。これらの具体例としては、特許文献１、特許文献２などがある。
【０００３】
ポリアミド系複合半透膜は、酢酸セルロース膜に代表される様な非対称膜よりも一般に高い脱塩性・水透過性を有する。しかしながら、ポリアミド系複合半透膜は主鎖にアミド結合を有するため、塩素などで洗浄処理することで脱塩性能や選択分離能が著しく劣化することが知られている。
【０００４】
そのような点を省み、例えば特許文献３、特許文献４などでは、製膜技術の汎用性が高く、また原料の選択性の幅も広いビニル系化合物を重合した分離機能層の研究がなされている。
【０００５】
ビニル系化合物を重合した分離機能層を用いた複合半透膜は、ポリアミド系複合半透膜に見られる様な塩素洗浄処理による性能劣化に対して、一般的に耐性を有するとされており、その脱塩性能・透水性についてもポリアミド系複合半透膜に匹敵するレベルが要求されている。該分離機能層の形成方法に関する研究は現在でも盛んである。
【先行技術文献】
【特許文献】
【０００６】
【特許文献１】米国特許第３，７４４，９４２号明細書
【特許文献２】米国特許第３，９２６，７９８号明細書
【特許文献３】特開２０００−１１７０７７号公報
【特許文献４】特開２０００−１７００２号公報
【発明の概要】
【発明が解決しようとする課題】
【０００７】
本発明における課題は、ビニル系化合物を重合した分離機能層を有する複合半透膜の脱塩性能を向上させるための方法を提供することにある。
【課題を解決するための手段】
【０００８】
上記課題は、下記Ａ工程及びＢ工程を備える複合半透膜の製造方法によって解決可能である。
【０００９】
Ａ：下記物質（ａ）〜（ｃ）を微多孔性支持膜上に配置すること
（ａ）少なくとも１つの重合可能な二重結合を有する有機酸の金属塩及びアンモニウム塩からなる群より選択される、少なくとも１種の化合物
（ｂ）下記一般式（１）で表される構造部位を有する化合物
【００１０】
【化１】
2013022489.tif 000002
【００１１】
一般式（１）中、ｍ及びｎはｍ＋ｎ=3を満たし、ｍは1以上の整数であり、ｎは自然数であり、R1はアルキル基であり、R2はアルキル基又は水素原子である。
【００１２】
（ｃ）下記一般式（２）で表される構造部位を有する化合物
【００１３】
【化２】
2013022489.tif 000003
【００１４】
一般式（２）中、ｑは4以上の整数であり、Xは酸素原子、窒素原子または硫黄原子である。
【００１５】
Ｂ：前記微多孔性支持膜上で、前記物質（ｃ）の存在下、前記物質（ａ）と物質（ｂ）とを重合させることにより、分離機能層を形成すること
【発明の効果】
【００１６】
本発明により、ビニル系化合物を重合した分離機能層を有する複合半透膜の脱塩性能を向上させるための方法を提供することが出来る。特に、ビニル系化合物を重合して分離機能層を形成する際、一般式（２）で表される構造部位を有する化合物を添加することにより重合反応を促進し、モノマーの残存を低減させ、脱塩率を向上させることができる。
【発明を実施するための形態】
【００１７】
１．製造方法
本発明の製造方法の例について、以下に説明する。
【００１８】
複合半透膜の製造方法は、上述したように、物質（ａ）〜（ｃ）を微多孔性支持膜上に配置することである工程Ａ、及び微多孔性支持膜上で、物質（ｃ）の存在下、物質（ａ）と物質（ｂ）とを重合させることにより、分離機能層を形成することである工程Ｂを備える。
【００１９】
物質（ａ）について説明する。物質（ａ）は、少なくとも１つの重合可能な二重結合を有する有機酸の金属塩及びアンモニウム塩からなる群より選択される少なくとも１種の化合物である。このような化合物は、「単量体」と言い換えられてもよい。
【００２０】
物質（ａ）における「重合可能な二重結合」としては、（メタ）アクリロイル基、（メタ）アクリロイルオキシ基、（メタ）アクリルアミド基、アリル基、ビニル基、スチリル基などが挙げられるが、これらに限定されるものではない。
【００２１】
有機酸の金属塩及びアンモニウム塩（以下、これらを有機酸塩と総称することがある）としては、例えば、ビニルスルホン酸、アリルスルホン酸、ｏ−スチレンスルホン酸、ｐ−スチレンスルホン酸、ｍ−スチレンスルホン酸、２−ビニル安息香酸、３−ビニル安息香酸、４−ビニル安息香酸、アクリル酸、メタクリル酸、２−アクリロイロキシエチルコハク酸、２−メタクリロイロキシエチルコハク酸、３，５−ジアクリルアミド安息香酸、ビニルホスホン酸、アリルホスホン酸、ｏ−スチレンホスホン酸、ｐ−スチレンホスホン酸、ｍ−スチレンホスホン酸等の金属塩及びアンモニウム塩が挙げられるが、これらに限定されるものではない。
【００２２】
有機酸の金属塩において、有機酸イオンと対を成す金属原子として、例えば、リチウム、ナトリウム、カリウム、銅、カルシウム、バリウム、マグネシウム、水銀、銀、などが挙げられるが、必ずしもこれらに限定されるものではなく、本発明の効果が得られる範囲で適宜選択可能であるとする。
【００２３】
物質（ａ）としては、少なくとも一種の有機酸塩が含まれておればよい。すなわち、上述した有機酸塩のうちの単独の化合物が物質（ａ）として用いられてもよいし、複数の化合物が組み合わせられてもよい。
【００２４】
物質（ｂ）は、一般式（１）で表される構造部位を有していればよく、その他の構成は特に限定されない。例えば、化合物（ｂ）は、一般式（１）で表される構造部位以外の構造部位を含むこともできる。物質（ｂ）として、具体的には種々の市販のシランカップリング剤などが挙げられる。
【００２５】
また、工程Ａでは、物質（ｂ）として１種の化合物のみが用いられてもよいし、複数の化合物が組み合わされて用いられてもよい。
【００２６】
化合物（ｃ）は、上述の一般式（２）で表される構造部位を有すればよく、その他の構成は特に限定されない。例えば、化合物（ｃ）は、一般式（２）で表される構造部位以外の構造部位を含むこともできる。
【００２７】
一般式（２）において、ｑは４以上であれば良く、ｑの上限は、１０、８又は６等であってもよい。
【００２８】
化合物（ｂ）は、相間移動剤として機能することができる。この化合物は、有機酸塩中の陽イオンを捕捉することで、対を成す有機酸イオンの有機溶媒中での溶解性を向上させ、または有機相への移動を促進させる。これにより反応相中でのモノマーの溶解性が増大し、重合反応におけるモノマー消費が促進される。一般式（２）で表される構造部位を有する化合物の例としては、ポリエチレングリコール、12-クラウン-4、15-クラウン-5、18-クラウン-6、ジベンゾ-18-クラウン-6、ジアザ-18-クラウン-6などが挙げられるが、必ずしもこれらに限定されるものではない。また、使用する化合物は陽イオンの捕捉効果が得られる範囲で適宜選択すればよいが、最も好ましくは、捕捉対象の陽イオンのサイズに適合する環状構造部位を有する化合物を使用することである。例えば、ナトリウムイオンを捕捉させる場合、サイズ適合性では15-クラウン-5が最も好ましく、重合促進の効果を最大化させ得る。
【００２９】
なお、一般式（２）で表される構造部位は、直鎖状構造または環状構造のいずれか又はその組み合わせであってもよい。また、本構造部位の末端構造は特に限定されない。
【００３０】
工程Ａにおいて、物質（ａ）〜（ｃ）の微多孔性支持膜上への付与は、同時に行われてもよいし、別々に行われてもよいし、付与の順序は特に限定されるものではなく、変更可能である。例えば、「物質（ａ）〜（ｃ）を微多孔性支持膜上に配置すること」とは、物質（ａ）〜（ｃ）を含有する液体を微多孔性支持膜上に塗布すること、並びに、物質（ａ）、（ｂ）及び（ｃ）をそれぞれ単独で含有する溶液を微多孔性支持膜上に塗布することを包含する。具体的には、工程Ａは、これらの液体を微多孔性支持膜に、スピンコーター、ワイヤーバー、フローコーター、ダイコーター、ロールコーター、スプレーなどの塗布装置を用いて付与すること、又は微多孔性支持膜を反応液に浸漬することを含んでいてもよい。
【００３１】
塗布によって工程Ａを実現する場合、塗布される液体に含まれる溶媒は、後述の工程Ｂの重合反応時の溶媒であってもよいが、これに限定されるものではない。
【００３２】
工程Ａにおいて微多孔性支持膜上に配置される物質（ａ）〜（ｃ）の量比は、後述の重合反応によって分離機能層が形成できる範囲で、変更可能である。
【００３３】
微多孔性支持膜とは、分離機能層の支持膜として、複合半透膜に強度を与えるために用いられるものである。したがって、複数の孔を有する膜であれば特に限定されないが、好ましくは、略均一な孔あるいは片面からもう一方の面まで徐々に孔径が大きくなる孔を有し、かつ微多孔性支持膜の強度の問題から、膜の片側表面における孔径が１００ｎｍ以下であるような構造の膜が好ましい。さらに、孔径としては１〜１００ｎｍの範囲内であるとより好ましい。孔径が１ｎｍを下回ると、透過流束が低下する傾向にあるためである。また、微多孔性支持膜の厚みは、１μｍ〜５ｍｍの範囲内にあると好ましく、１０〜１００μｍの範囲内にあるとより好ましい。厚みが１μｍを下回ると多孔性支持膜の強度が低下しやすく、５ｍｍを超えると取り扱いにくくなるためである。
【００３４】
微多孔性支持膜に用いられる素材としては特に限定されないが、例えばポリスルホン、ポリアミド、ポリエステル、セルロース系ポリマー、ビニル系ポリマー、ポリフェニレンスルフィド、ポリフェニレンスルフィドスルホン、ポリフェニレンスルホン、ポリフェニレンオキシドなどのホモポリマーあるいはコポリマーを単独であるいはブレンドして用いることができる。上記のうち、セルロース系ポリマーとしては、酢酸セルロース、硝酸セルロースなど、ビニル系ポリマーとしてはポリエチレン、ポリプロピレン、ポリ塩化ビニル、ポリアクリロニトリルなどを用いると好ましい。中でも、ポリスルホン、ポリアミド、ポリエステル、酢酸セルロース、硝酸セルロース、ポリ塩化ビニル、ポリアクリロニトリル、ポリフェニレンスルフィド、ポリフェニレンスルフィドスルホンなどのホモポリマーやコポリマーが好ましい。さらに、これらの素材の中でも、化学的、機械的、熱的に安定性が高く、成型が容易であるポリスルホンを用いることが特に好ましい。
【００３５】
微多孔性支持膜とは、いわゆる基材と、基材上に形成された支持層とを備えてもよい。基材は、例えば織布及び不織布等で形成されてもよく、支持層は、微多孔性支持膜に用いられる素材として上述した材料で形成されてもよい。
【００３６】
次に、工程Ｂについて説明する。
【００３７】
重合反応に用いられる溶媒としては、水、種々の汎用有機溶媒、あるいはそれらの混合溶媒などが挙げられ、特に限定されるものではないが、本発明の効果を最大化するため、種々の汎用有機溶媒、またはそれらと水との混合溶媒を用いることができる。
【００３８】
なお、重合時における物質（ａ）〜（ｃ）の量比は、物質（ａ）と物質（ｂ）との重合反応によって分離機能を有する層が形成される範囲で変更可能である。
【００３９】
重合方法としては熱処理、電磁波照射、電子線照射、放射線照射、プラズマ照射により行うことができる。ここで電磁波とは赤外線、紫外線、Ｘ線、γ線などを含む。重合方法はモノマーの構造、生産性、コストなどにより適宜最適な選択をすればよい。
【００４０】
なお重合に用いられる電磁波としては、ハロゲンランプ、キセノンランプ、ＵＶランプ、エキシマランプ、メタルハライドランプ、希ガス蛍光ランプ、水銀灯などから発生させることができるが、適宜最適化を行う必要がある。
【００４１】
また、分離機能層形成の際に重合開始剤、重合促進剤等を添加することが反応促進の観点から好ましい。ここで、重合開始剤、重合促進剤とは特に限定されるものではなく、用いる化合物の構造、重合手法などに合わせて適宜選択されるものである。
【００４２】
重合開始剤の例としては、ベンゾインエーテル、ジアルキルベンジルケタール、ジアルコキシアセトフェノン、アシルホスフィンオキシドもしくはビスアシルホスフィンオキシド、α−ジケトン（例えば、９，１０−フェナントレンキノン）、ジアセチルキノン、フリルキノン、アニシルキノン、４，４’−ジクロロベンジルキノンおよび４，４’−ジアルコキシベンジルキノン、およびショウノウキノンが、光重合系の開始剤として好ましい。アゾ化合物（例えば、２，２’−アゾビス（イソブチロニトリル）（ＡＩＢＮ）もしくはアゾビス−（４−シアノバレリアン酸）、または過酸化物（例えば、過酸化ジベンゾイル、過酸化ジラウロイル、過オクタン酸ｔｅｒｔ−ブチル、過安息香酸ｔｅｒｔ−ブチルもしくはジ−（ｔｅｒｔ−ブチル）ペルオキシド）、さらに芳香族ジアゾニウム塩、ビススルホニウム塩、芳香族ヨードニウム塩、芳香族スルホニウム塩、過硫酸カリウム、過硫酸アンモニウム、アルキルリチウム、クミルカリウム、ナトリウムナフタレン、ジスチリルジアニオンなどが使用できる。過酸化物およびα−ジケトンは、好ましくは芳香族アミンと組み合わせて使用される。また、レドックス系重合開始剤（酸化還元系重合開始剤）としては、例えば、酸化剤として用いられる過酸化物である過酸化ベンゾイルまたはショウノウキノンと、還元剤であるアミン（例えば、Ｎ，Ｎ−ジメチル−ｐ−トルイジン、Ｎ，Ｎ−ジヒドロキシエチル−ｐ−トルイジン、ｐ−ジメチル−アミノ安息香酸エチルエステルまたは構造的に関連する系）との組み合わせが挙げられる。さらに、過酸化物を、還元剤としてのアスコルビン酸、バルビツレートまたはスルフィン酸と組み合わせて含有するレドックス系重合開始剤も適切である。
【００４３】
重合促進剤の例としては、水素引き抜き型開始剤と共に用いるアミン、アルコール、エーテルなどの水素供与体や、二元系の開始剤で用いられる増感色素などが挙げられる。
【００４４】
複合半透膜の製造方法は、言うまでもなく、工程Ａ及びＢ以外の工程を備えることができる。このような工程として、物質（ａ）〜（ｃ）以外の物質を微多孔性支持膜上に配置する工程、及び、工程Ｂ後にも重合せずに残った単量体を洗浄等によって除去する工程等が挙げられる。
【００４５】
「物質（ａ）〜（ｃ）以外の物質」としては、上述の重合開始剤及び重合促進剤等の物質、並びに、有機酸塩以外の化合物であって、少なくとも１つの重合可能な二重結合を有する化合物（以下、「物質（ｄ）」と称する）が挙げられる。物質（ｄ）も、「単量体」と言い換えられる。
【００４６】
物質（ｄ）は、有機酸であってもよいし、有機酸以外の化合物であってもよい。物質（ｄ）に該当する有機酸については、物質（ａ）の化合物を構成する有機酸として説明した通りである。ただし、物質（ｄ）が有機酸である場合、物質（ｄ）として、物質（ａ）を構成する有機酸が用いられてもよいし、物質（ａ）を構成する有機酸とは異なる有機酸が用いられてもよい。また、有機酸以外の化合物としては、スチレン、メチルメタクリレート、及びビニルエーテル等、重合可能な少なくとも１つの二重結合を有する化合物であれば、適用可能である。なお、物質（ｄ）として、単独の化合物が用いられてもよいし、複数の化合物が組み合わされて用いられてもよい。
【００４７】
上述の物質（ｄ）は、工程Ｂの実行時に物質（ａ）〜（ｃ）と共存していてもよい。つまり、工程Ｂは、物質（ｃ）に加えて物質（ｄ）の存在下で、物質（ａ）と（ｂ）とを重合させる工程であってもよい。物質（ｄ）が存在する場合、工程Ｂにおいて物質（ｄ）の重合も進行する。よって、この場合には、得られた分離機能層には物質（ａ）と（ｂ）と（ｄ）との共重合体が含まれ得る。
【００４８】
なお、物質（ａ）〜（ｃ）以外の物質は、工程Ａと同時に微多孔性支持膜上に配置されてもよい。例えば、工程Ａが液体の塗布によって実現される場合、その液体中にこれらの物質が添加されていてもよい。また、工程Ａの前又は後で、微多孔性支持膜上の重合反応系にこれらの物質が添加されてもよい。
【００４９】
分離機能層は、微多孔性支持膜の少なくとも片面に設けられればよく、微多孔性支持膜が基材及び支持層を備える場合には、支持層側の面に配置される。また、以上に説明した方法により、１つの複合半透膜に複数の分離機能層を設けても良い。
【００５０】
２．複合半透膜
上述の製造方法により、以下の構成を有する複合半透膜を製造することができる。
【００５１】
複合半透膜は、流体分離機能を有する分離機能層、及び分離機能層を支持するための微多孔性支持層等を備えることができる。
【００５２】
流体分離機能とは、原流体を透過流体と濃縮流体とに分離することができる機能である。具体的には、分離機能層は、脱塩性能や透水性能などを有する。
【００５３】
分離機能層は、上述の物質（ａ）及び（ｂ）の少なくとも一方に由来する化合物を主成分として含有することができる。より具体的には、分離機能層は、物質（ａ）と（ｂ）との重合生成物を主成分として含有することができる。物質（ａ）と（ｂ）との重合生成物は、物質（ａ）又は（ｂ）に由来する部分の他に、例えば物質（ｄ）等の他の単量体に由来する部分を含んでもよい。つまり、分離機能層は、少なくとも物質（ａ）と（ｂ）とに由来する部分を含む共重合体を主成分として含有することができる。
【００５４】
なお、本明細書において、「物質Ｘが物質Ｙを主成分として含有する」とは、物質Ｘにおいて物質Ｙの占める割合が、７０重量％以上、８０重量％以上、又は９０重量％以上であることを意味し、物質Ｘが物質Ｙのみからなる場合も含む。Ｙは複数種類の物質を含むこともできる。つまり、Ｙに該当する複数種類の化合物の合計量が、上述の割合を満たしていればよい。
【００５５】
分離機能層の厚みは、０．０１〜１μｍの範囲内であってもよいし、０．１〜０．５μｍの範囲内であってもよい。
【００５６】
微多孔性支持層については、上述の微多孔性支持膜について説明した通りである。
【実施例】
【００５７】
以下に実施例によって本発明をさらに詳細に説明するが、本発明はこれらの実施例によりなんら限定されるものではない。
【００５８】
なお、以下の実施例において複合半透膜の排除率（Rej）は次式（３）で計算され、複合半透膜の透過速度（Flux）は次式（４）で計算されるものである。
【００５９】
Rej(%)={(供給液の濃度−透過液の濃度)/供給液の濃度}×100      ・・・式（３）
Flux(ｍ３／ｍ２／日)=(一日の透過液量)/(膜面積)      ・・・式（４）
＜実験例１＞
ｐ−スチレンスルホン酸ナトリウム（２．０重量部）、ｐ−メチルスチレン（１．３重量部）、２,２−ジメトキシ−１,２−ジフェニルエタン−1−オン（０．１６重量部）、１５−クラウン−５（２．０重量部）、イソプロピルアルコール/水混合溶媒（９４．５４重量部）からなる塗液をアルミカップ上に載せ、紫外線を照射した。その後十分に乾燥させ、ＤＭＳＯ-d6に溶解させ、1H-NMR測定を行った。1H-NMRスペクトル測定の結果から、フェニル基のプロトンピークの面積強度を1とした場合のｐ−スチレンスルホン酸ナトリウムのβプロトンピークの面積強度は0.08であった。
【００６０】
＜実験例２＞
ｐ−スチレンスルホン酸ナトリウム（２．０重量部）、ｐ−メチルスチレン（１．３重量部）、２,２−ジメトキシ−１,２−ジフェニルエタン−1−オン（０．１６重量部）、イソプロピルアルコール/水混合溶媒（９６．５４重量部）からなる塗液をアルミカップ上に載せ、紫外線を照射した。その後十分に乾燥させ、ＤＭＳＯ-d6に溶解させ、1H-NMR測定を行った。1H-NMRスペクトル測定の結果から、フェニル基のプロトンピークの面積強度を1とした場合のｐ−スチレンスルホン酸ナトリウムのβプロトンピークの面積強度は0.23であった。
【００６１】
実験例１および実験例２の結果より、１５−クラウン−５の添加により、重合後のｐ−スチレンスルホン酸ナトリウムの残存量が減少していることが分かる。１５−クラウン−５を反応液中に添加することで、ｐ−スチレンスルホン酸ナトリウムモノマーの反応が促進されたものと言える。
【００６２】
＜実施例１＞
ｐ−スチレンスルホン酸ナトリウム（２．０重量部）、スチリルエチルシリルグリシジルエーテル（１．３重量部）、２,２−ジメトキシ−１,２−ジフェニルエタン−1−オン（０．１６重量部）、１５−クラウン−５（２．０重量部）、イソプロピルアルコール/水混合溶媒（９４．５４重量部）からなる塗液を、微多孔性支持膜上に所定量載せ、均一にひろげた後、紫外線を照射した。その後十分に乾燥させ、複合半透膜を得た。
【００６３】
このようにして得られた複合半透膜を、イソプロピルアルコール水溶液に浸漬した後、ｐＨ６.５に調整した５００ｐｐｍ食塩水を供給液とし、０．７５ＭＰａ、２５℃の条件下で逆浸透テストを行った結果、脱塩率９６％、透水量０．１（ｍ３／ｍ２／日）であった。
【００６４】
＜比較例１＞
ｐ−スチレンスルホン酸ナトリウム（２．０重量部）、スチリルエチルシリルグリシジルエーテル（１．３重量部）、２,２−ジメトキシ−１,２−ジフェニルエタン−1−オン（０．１６重量部）、イソプロピルアルコール/水混合溶媒（９６.５４重量部）からなる塗液を、微多孔性支持膜上に所定量載せ、均一にひろげた後、紫外線を照射した。その後十分に乾燥させ、複合半透膜を得た。
【００６５】
このようにして得られた複合半透膜を、イソプロピルアルコール水溶液に浸漬した後、ｐＨ６.５に調整した５００ｐｐｍ食塩水を供給液とし、０．７５ＭＰａ、２５℃の条件下で逆浸透テストを行った結果、脱塩率７０％、透水量２（ｍ３／ｍ２／日）であった。
【００６６】
実施例１および比較例１の結果より、１５−クラウン−５を反応液中に添加することにより、脱塩率が向上したことが分かる。実施例１および比較例１の結果と併せ、１５−クラウン−５の添加によりｐ−スチレンスルホン酸ナトリウムモノマーの反応が促進されることで残存量が低減され、脱塩性能が向上したと言え、本発明の効果を確認した。
【００６７】
＜実施例２＞
ｐ−スチレンスルホン酸カリウム（２．０重量部）、スチリルエチルシリルグリシジルエーテル（１．３重量部）、２,２−ジメトキシ−１,２−ジフェニルエタン−1−オン（０．１６重量部）、１８−クラウン−６（２．０重量部）、イソプロピルアルコール/水混合溶媒（９４．５４重量部）からなる塗液を、微多孔性支持膜上に所定量載せ、均一にひろげた後、紫外線を照射した。その後十分に乾燥させ、複合半透膜を得た。
【００６８】
このようにして得られた複合半透膜を、イソプロピルアルコール水溶液に浸漬した後、ｐＨ６.５に調整した５００ｐｐｍ食塩水を供給液とし、０．７５ＭＰａ、２５℃の条件下で逆浸透テストを行った結果、脱塩率９４％、透水量０．１３（ｍ３／ｍ２／日）であった。
【００６９】
＜比較例２＞
ｐ−スチレンスルホン酸カリウム（２．０重量部）、スチリルエチルシリルグリシジルエーテル（１．３重量部）、２,２−ジメトキシ−１,２−ジフェニルエタン−1−オン（０．１６重量部）、イソプロピルアルコール/水混合溶媒（９６.５４重量部）からなる塗液を、微多孔性支持膜上に所定量載せ、均一にひろげた後、紫外線を照射した。その後十分に乾燥させ、複合半透膜を得た。
【００７０】
このようにして得られた複合半透膜を、イソプロピルアルコール水溶液に浸漬した後、ｐＨ６.５に調整した５００ｐｐｍ食塩水を供給液とし、０．７５ＭＰａ、２５℃の条件下で逆浸透テストを行った結果、脱塩率６５％、透水量２.２（ｍ３／ｍ２／日）であった。
【００７１】
実施例２および比較例２の結果より、１８−クラウン−６を反応液中に添加することにより、脱塩率が向上したことが分かる。実施例１および比較例１の結果と同様に、１８−クラウン−６の添加によりｐ−スチレンスルホン酸カリウムモノマーの反応が促進されることで残存量が低減され、脱塩性能が向上したと言え、本発明の効果を確認した。